(57)【要約】【課題】コストの増加を招くことなく、マップの付着を抑制することができる水処理機器を提供すること。【解決手段】撹拌機１のシャフト４の浸漬部４１、上段インペラ５、及び下段インペラ６等の接液部にガラスフレーク系塗料を塗布することで、これらの接液部において、汚水Ｗ中にイオンとして存在するリン酸、マグネシウム、アンモニウム、カルシウム等のイオン結合を妨げ、リン酸マグネシウムアンモニウムや炭酸カルシウム等のマップが析出して付着することを抑制する。【選択図】図１
2013071076.tif 000002
【特許請求の範囲】
【請求項１】
水処理に供される水処理機器であって、
水と接する接液部を備え、
前記接液部には、マップが付着することを抑制するためのガラスフレーク系塗料が塗布されていること、
を特徴とする水処理機器。
【請求項２】
前記接液部には、回転により水流を発生させる回転部が含まれること、
を特徴とする請求項１に記載の水処理機器。
【請求項３】
前記回転部は、インペラ又はポンプの羽根であること、
を特徴とする請求項２に記載の水処理機器。
【請求項４】
前記接液部には、槽内部のコンクリート壁が含まれること、
を特徴とする請求項１に記載の水処理機器。
【発明の詳細な説明】
【技術分野】
【０００１】
本発明は、水処理機器に関する。
【背景技術】
【０００２】
従来、水処理に供される水処理機器において、水中のリン酸マグネシウムアンモニウムや炭酸カルシウム等のいわゆるマップと呼ばれる析出物が、水と接する部分に付着することを抑制する技術が知られている。例えば、以下の特許文献１の造粒脱リン装置は、リン酸マグネシウムアンモニウムを造粒するための造粒塔を備えており、この造粒塔内の下部には、上下に延在する内筒が水没するように設けられ、上部には、上下に延在する筒状の空気捕集カバーが水中及び水面上に亘って設けられている。そして、リン酸マグネシウムが付着しやすい箇所であるこれら内筒及び空気捕集カバーの内壁にフッ素樹脂を被覆することで、リン酸マグネシウムアンモニウムの付着を防止できるとしている。
【先行技術文献】
【特許文献】
【０００３】
【特許文献１】特開平８−３３７４０７号公報
【発明の概要】
【発明が解決しようとする課題】
【０００４】
しかしながら、上述の造粒脱リン装置で用いられているフッ素樹脂は高価であるため、水処理機器の製造コストが増加してしまう。また、固形状のフッ素樹脂を被覆する場合には、被覆のための施工に手間がかかり、製造コストがさらに増加してしまう。また、フッ素樹脂は耐摩耗性が比較的低いため、水中の異物等により早期に摩耗するおそれがあり、このような摩耗が生じるとマップの付着を十分に抑制することができない。
【０００５】
本発明は、このような課題を解決するためになされたものであり、コストの増加を招くことなく、マップの付着を抑制することができる水処理機器を提供することを目的とする。
【課題を解決するための手段】
【０００６】
本発明の発明者は、水処理機器において液体と接する部分にガラスフレーク系塗料を塗布することで、ガラスフレーク系塗料中のガラスフレークが、水中にイオンとして存在するリン酸、マグネシウム、アンモニウム、カルシウム等のイオン結合を妨げ、リン酸マグネシウムアンモニウムや炭酸カルシウム等のマップの付着を抑制できることを見出した。
【０００７】
そこで、本発明に係る水処理機器は、水処理に供される水処理機器であって、液体と接する接液部を備え、接液部には、マップが付着することを抑制するためのガラスフレーク系塗料が塗布されていることを特徴とする。
【０００８】
本発明によれば、水処理機器の接液部にガラスフレーク系塗料が塗布されている。このため、ガラスフレーク系塗料が塗布された接液部においては、上述したように、水中にイオンとして存在するリン酸、マグネシウム、アンモニウム、カルシウム等のイオン結合が妨げられ、リン酸マグネシウムアンモニウムや炭酸カルシウム等のマップが析出して付着することが抑制される。また、ガラスフレーク系塗料は硬質で耐摩耗性に優れているため、長期に亘ってマップの付着を抑制することができる。更に、ガラスフレーク系塗料はフッ素樹脂に比して安価であるため、コストの増加を抑制できる。また、ガラスフレーク系塗料は容易に塗布することができるため、施工コストの増加を抑制することができる。従って、コストの増加を招くことなく、マップの付着を抑制することができる。
【０００９】
ここで、接液部には、回転により水流を発生させる回転部が含まれると、水中で析出したマップが接液部に完全に付着してしまう前に、回転により発生する水流で当該マップを除去することが可能となり、マップの付着を一層抑制することができる。
【００１０】
また、回転部は、インペラ又はポンプの羽根であっても良い。
【００１１】
また、接液部には、槽内部のコンクリート壁が含まれても良い。
【発明の効果】
【００１２】
本発明によれば、コストの増加を招くことなく、マップの付着を抑制することができる水処理機器を提供することが可能となる。
【図面の簡単な説明】
【００１３】
【図１】本発明の一実施形態に係る水処理機器を示す概略図である。
【発明を実施するための形態】
【００１４】
以下、本発明に係る水処理機器の好適な実施形態について、図面を参照しながら説明する。
【００１５】
図１は、本発明の一実施形態に係る水処理機器を示す概略図である。図１に示すように、水処理機器である撹拌機１は、水処理設備の槽２において水処理に供されるものであり、槽２内の汚水Ｗの撹拌を行う。汚水Ｗには、リン酸、マグネシウム、アンモニウム、カルシウム等がイオンとして含まれている。撹拌機１は、駆動部３、シャフト４、上段インペラ（撹拌羽根；回転部）５、及び下段インペラ（撹拌羽根；回転部）６を備えている。
【００１６】
駆動部３は、その駆動によりシャフト４を介して上段インペラ５及び下段インペラ６を回転させるものであり、槽２の上壁上に設けられている。この駆動部３は、電動機、減速機、及びベアリング等を含んで構成される。
【００１７】
シャフト４は、駆動部３からの回転駆動力を上段インペラ５及び下段インペラ６に伝達するものであり、駆動部３に連結されている。このシャフト４は、槽２の上壁に設けられた貫通孔２１を通して、槽２内に向けて鉛直方向下側に延在している。シャフト４の下側約２／３程度の部分は、汚水Ｗに水没する浸漬部（接液部）４１となっている。なお、駆動部３及びシャフト４には、槽２内の気体が駆動部３内に流入するのを防止するための不図示の水封シールが設けられている。
【００１８】
上段インペラ５は、槽２内の上部において汚水Ｗの撹拌を行うものであり、シャフト４の軸線方向略中央部に取り付けられている。この上段インペラ５は、板状をなしてシャフト４の円周方向に沿って等間隔に複数（例えば２つ）設けられており、シャフト４から径方向外側に延在している。上段インペラ５は、運転時には汚水Ｗに水没するようになっており、汚水Ｗと接する接液部となっている。下段インペラ６は、槽２内の下部において汚水Ｗの撹拌を行うものであり、シャフト４の下端部に取り付けられている。この下段インペラ６は、上段インペラ５よりも径方向外側まで延在しているが、それ以外の構成は上段インペラ５と略同様であり、運転時には汚水Ｗに完全に水没し、汚水Ｗと接する接液部となっている。そしてシャフト４の回転に伴い、上段インペラ５及び下段インペラ６が回転し、上段インペラ５は汚水Ｗ内の上部に水流を発生させて汚水Ｗを撹拌し、下段インペラ６は汚水Ｗ内の下部に水流を発生させて汚水Ｗを撹拌する。
【００１９】
シャフト４の浸漬部４１、上段インペラ５、及び下段インペラ６等の接液部には、ガラスフレーク系塗料が塗布されている。このガラスフレーク系塗料は、水中のリン酸マグネシウムアンモニウムや炭酸カルシウム等のいわゆるマップと呼ばれる析出物が付着することを抑制するために塗布されている。なお、シャフト４において、余裕をもって、水面から所定距離ｄｘ（例えば２００ｍｍ程度）上方までガラスフレーク系塗料が塗布されていることが好ましい。
【００２０】
ガラスフレーク系塗料としては、例えば、ＮＫＭコーティングス株式会社製フレークガードプライマー、ＮＫＭコーティングス株式会社製フレークガードＮｏ.３０００Ｓ、ＮＫＭコーティングス株式会社製フレークガードＮｏ.３０００Ｗ、神東塗料株式会社製ネオゴーセー＃２００００Ｇ、及び、中国塗料株式会社製パーマックスＮｏ.３０００Ｓ等を用いることが出来る。
【００２１】
ガラスフレーク系塗料を塗布する方法としては、例えば、まず、シャフト４の浸漬部４１、上段インペラ５、及び下段インペラ６においてガラスフレーク系塗料を塗布する部分に、下地処理としてサンドブラスト処理を施す。次に、下塗りとして、例えばＮＫＭコーティングス株式会社製フレークガードプライマーを、膜厚が２０μｍ程度になるように、エアスプレー又はハケ塗りによる塗装方法により１回で塗布する。次に、上塗りとして、例えばＮＫＭコーティングス株式会社製フレークガードＮｏ.３０００Ｓ、又は、ＮＫＭコーティングス株式会社製フレークガードＮｏ.３０００Ｗを、膜厚が２５０μｍ程度になるように、エアスプレー又はハケ塗りによる塗装方法により２回に分けて塗布する。なお、サンドブラスト処理後、直ぐに上塗りを実施する場合は、下塗りを省略することも可能である。
【００２２】
このように構成された撹拌機１では、駆動部３により、シャフト４を介して上段インペラ５及び下段インペラ６が回転され、汚水Ｗの撹拌が行われる。
【００２３】
そして、撹拌機１では、シャフト４の浸漬部４１、上段インペラ５、及び下段インペラ６等の接液部にガラスフレーク系塗料が塗布されているため、これらの接液部においては、汚水Ｗ中にイオンとして存在するリン酸、マグネシウム、アンモニウム、カルシウム等のイオン結合が妨げられ、リン酸マグネシウムアンモニウムや炭酸カルシウム等のマップが析出して付着することが抑制される。また、ガラスフレーク系塗料は硬質で耐摩耗性に優れているため、長期に亘ってマップの付着を抑制することができる。また、ガラスフレーク系塗料はフッ素樹脂に比して安価であるため、コストの増加を抑制できる。また、ガラスフレーク系塗料は容易に塗布することができるため、施工コストの増加を抑制することができる。従って、コストの増加を招くことなく、マップの付着を抑制することができる。
【００２４】
ここで、従来の水処理機器においては、防食等を目的として、接液部にエポキシ、タールエポキシ、ウレタン等の比較的安価な樹脂塗料が塗布されている場合がある。このような防食等を目的とした塗料が接液部に塗布されていても、リン酸マグネシウムアンモニウムや炭酸カルシウム等のマップが接液部に析出して付着することを防止することはできない。このため、接液部にマップがある程度付着した時点で、水処理機器の運転を停止し、水処理機器を分解して手作業でマップを除去する必要があった。従って、運転停止や手作業によるマップの除去等に伴うメンテナンスのコストが非常に高かった。
【００２５】
これに対し、本実施形態の撹拌機１では、上述のように、長期に亘ってマップの付着を抑制することができるため、手作業によるマップの除去や、これに伴う運転停止が不要になり、メンテナンスのコストを大幅に低減することができる。
【００２６】
また、撹拌機１では、接液部には、回転により水流を発生させる上段インペラ５及び下段インペラ６が含まれるため、汚水Ｗ中で析出したマップが上段インペラ５及び下段インペラ６に完全に付着してしまう前に、その回転により発生する水流により当該マップを除去することができ、マップの付着を一層抑制することができる。
【００２７】
また、撹拌機１に使用されるガラスフレーク系塗料は、マップの付着抑制効果や耐摩耗性に加え、防食性や耐衝撃性にも優れているため、腐食や衝撃による破損を抑制することができる。さらに、撹拌機１に使用されるガラスフレーク系塗料は、ＳＳ材、ＳＵＳ材、及び鋳鉄等の種々の材料に塗布することが可能であるため、接液部の材料を容易に選定することができる。
【００２８】
以上、本発明の好適な実施形態について説明したが、本発明は上記実施形態に限定されない。例えば、上記実施形態では、ガラスフレーク系塗料を塗布する水処理機器として撹拌機１について説明したが、水処理機器は脱水機、ポンプ、槽等であってもよい。脱水機の場合、接液部としてケーシングの内面等にガラスフレーク系塗料を塗布できる。また、ポンプの場合、接液部としてケーシングの内面等や回転部として羽根等に、それぞれガラスフレーク系塗料を塗布できる。さらにポンプが水中に設置される水中ポンプである場合、接液部としてケーシングの外面等にもガラスフレーク系塗料を塗布できる。また、槽の場合、接液部として槽内部のコンクリート壁等にガラスフレーク系塗料を塗布できる。
【００２９】
また、上記実施形態では、撹拌機１は、上段インペラ５及び下段インペラ６を備える二段式のものであるが、どちらか一方を備える一段式のものであっても勿論よい。
【符号の説明】
【００３０】
１…撹拌機、５…上段インペラ（回転部）、６…下段インペラ（回転部）、４１…浸漬部。
【図１】
2013071076.tif 000003